(57)【要約】  方法は、式（ＩＶ）の化合物を選択的に調製することができ、各Ｒ１及び各Ｒ２は、６〜１０個の炭素原子のアルキル基、アリール基、ハロゲン化アルキル基、またはハロゲン化アリール基から独立して選択され、各Ｒ３は、アルカン−ジイル基であり、各Ｒ４は、水素またはアルキル基である。方法は、イリジウム錯体触媒を用いたオルガノハイドロジェンシロキサンオリゴマーとカルボン酸アルケニルエステルとのヒドロシリル化を含む。
2019505474.tif 000002
【特許請求の範囲】
【請求項１】
単位式
【化１】
2019505474.tif 000030
（式中、各Ｒ１は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、
各Ｒ２は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、
Ｒ３は、１〜１０個の炭素原子のアルカン−ジイル基であり、
Ｒ４は、水素または１〜６個の炭素原子のアルキル基であり、
添字ｅは、０〜１０であり、
添字ｆは、０〜１０より大きい）の、アクリレート官能性オルガノシロキサンポリマー。
【請求項２】
添字ｅ＝０であり、添字ｆ＝１であり、前記アクリレート官能性オルガノシロキサンポリマーは、式
【化２】
2019505474.tif 000031
（式中、各Ｒ１は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、各Ｒ２は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、Ｒ３は、１〜１０個の炭素原子のアルカン−ジイル基であり、Ｒ４は、水素または１〜６個の炭素原子のアルキル基である）を有する、請求項１に記載のアクリレート官能性オルガノシロキサンポリマー。
【請求項３】
各Ｒ１は、メチル基であり、各Ｒ２は、メチル基であり、Ｒ３は、メタン−ジイルであり、Ｒ４は、メチル基である、請求項２に記載のアクリレート官能性オルガノシロキサンポリマー。
【請求項４】
生成物を調製するための方法であって、
１）
（Ａ）単位式（ＶＩ）
（ＨＲ１２ＳｉＯ１／２）２（Ｒ２２ＳｉＯ２／２）ｅ（Ｒ２ＨＳｉＯ２／２）ｆ（式中、添字ｅは、０〜２０であり、添字ｆは、０〜２０であり、各Ｒ１は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、各Ｒ２は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基である）のオルガノハイドロジェンシロキサンオリゴマー、
（Ｂ）式（ＩＩ）
【化３】
2019505474.tif 000032
（Ｒ３は、１〜１０個の炭素原子のアルカン−ジイル基であり、Ｒ４は、水素または１〜６個の炭素原子のアルキル基である）のカルボン酸アルケニルエステル、及び
（Ｃ）式（ＩＩＩ）
［Ｉｒ（Ｒ５）ｂ（Ｒ６）ｃ］ｄ（式中、添字ｂは、１または２であり、Ｒ５は、１，５−シクロオクタジエンリガンドまたは２，５−ノルボルエナジンリガンドであり、添字ｃは、１または２であり、Ｒ６は、オルガノハイドロジェンシロキサンオリゴマーの沸点未満の温度で錯体から離れて活性化され得るリガンドであり、添字ｄは、１または２である）のイリジウム錯体、を含む成分を組み合わせることを含み、
前記生成物は、成分（Ａ）及び（Ｂ）のヒドロシリル化によって形成される全ての化合物を基準として少なくとも８０モル％の選択性を有する単位式（ＶＩＩ）
【化４】
2019505474.tif 000033
の化合物を含む、方法。
【請求項５】
各Ｒ１及び各Ｒ２は、メチル基であり、添字ｅは、０または１であり、添字ｆは、０または１である、請求項４に記載の方法。
【請求項６】
ステップ１）の温度は、５０℃〜７０℃である、請求項４に記載の方法。
【請求項７】
Ｒ３は、メタン−ジイルであり、Ｒ４は、メチルである、請求項４〜６のいずれか一項に記載の方法。
【請求項８】
Ｒ５は、１，５シクロオクタジエンであり、Ｒ６は、ハロゲン原子、β−ケトエステルリガンド、ハロゲン化β−ケトエステルリガンド、アルコキシリガンド、シアノアルキルリガンド、アリールリガンド、及びヘテロアリールリガンドからなる群から選択される、請求項４〜６のいずれか一項に記載の方法。
【請求項９】
Ｒ６は、β−ケトエステルリガンド、ハロゲン化β−ケトエステルリガンド、アルコキシリガンド、シアノアルキルリガンド、アリールリガンド、及びヘテロアリールリガンドからなる群から選択される、請求項８に記載の方法。
【請求項１０】
混合物は、（Ｄ）溶媒、（Ｅ）安定剤、または成分（Ｄ）及び（Ｅ）のうちの２つ以上をさらに含む、請求項４〜９のいずれか一項に記載の方法。
【請求項１１】
成分（Ａ）の量対成分（Ｂ）の量のモル比［（Ａ）：（Ｂ）比］は、１：１〜５：１である、請求項４〜１０のいずれか一項に記載の方法。
【請求項１２】
成分（Ｃ）の量は、１ｐｐｍ〜１００ｐｐｍである、請求項３〜１０のいずれか一項に記載の方法。
【請求項１３】
アクリレート官能性オルガノシロキサンポリマーを調製するための方法であって、
１）
（Ａ）単位式（Ｖ）
（ＨＲ１２ＳｉＯ１／２）２（Ｒ２２ＳｉＯ２／２）ｅ（Ｒ２ＨＳｉＯ２／２）ｆ（式中、添字ｅは、０〜２０であり、添字ｆは、０〜２０であり、各Ｒ１は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、各Ｒ２は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基である）のオルガノハイドロジェンシロキサンオリゴマー、
（Ｂ）式（ＩＩ）
【化５】
2019505474.tif 000034
（式中、Ｒ３は、１〜３個の炭素原子のアルキレン基であり、Ｒ４は、水素または１〜６個の炭素原子のアルキル基である）のカルボン酸アリルエステル、及び
（Ｃ）式（ＩＩＩ）
［Ｉｒ（Ｒ５）ｂ（Ｒ６）ｃ］ｄ（式中、添字ｂは、１または２であり、Ｒ５は、１，５−シクロオクタジエンリガンドまたは２，５−ノルボルエナジンリガンドであり、添字ｃは、１または２であり、Ｒ６は、オルガノハイドロジェンシロキサンオリゴマーの沸点未満の温度で錯体から離れて活性化され得るリガンドであり、添字ｄは、１または２である）のイリジウム錯体、を含む成分を組み合わせること、
（生成物は、少なくとも８０モル％の選択性を有する単位式（ＶＩＩ）
【化６】
2019505474.tif 000035
の化合物を含む）
２）（ａ）前記式（ＶＩＩ）の化合物を、（ｂ）脂肪族不飽和オルガノシロキサンポリマーと、任意選択的に（ｃ）前記式（ＩＩＩ）のイリジウムシクロオクタジエン錯体以外のヒドロシリル化触媒と組み合わせること、を含む、方法。
【請求項１４】
脂肪族不飽和オルガノシロキサンポリマーは、脂肪族不飽和末端基を有するポリジオルガノシロキサンである、請求項１３に記載の方法。
【請求項１５】
（Ａ）単位式（Ｖ）：
（ＨＲ１２ＳｉＯ１／２）２（Ｒ２２ＳｉＯ２／２）ｅ（Ｒ２ＨＳｉＯ２／２）ｆ（式中、添字ｅは、０〜２０であり、添字ｆは、０〜２０であり、各Ｒ１は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、各Ｒ２は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基である）のオルガノハイドロジェンシロキサンオリゴマー、
（Ｂ）式（ＩＩ）
【化７】
2019505474.tif 000036
（式中、Ｒ３は、１〜６個の炭素原子のアルキレン基であり、Ｒ４は、水素または１〜６個の炭素原子のアルキル基である）のカルボン酸アルケニルエステル、及び
（Ｃ）式（ＩＩＩ）
［Ｉｒ（Ｒ５）ｂ（Ｒ６）ｃ］ｄ（式中、添字ｂは、１または２であり、Ｒ５は、１，５−シクロオクタジエンリガンドまたは２，５−ノルボルエナジンリガンドであり、添字ｃは、１または２であり、Ｒ６は、オルガノハイドロジェンシロキサンオリゴマーの沸点未満の温度で錯体から離れて活性化され得るリガンドであり、添字ｄは、１または２である）のイリジウム錯体、を含む成分を混合することによって調製される、組成物。
【発明の詳細な説明】
【技術分野】
【０００１】
本出願は、３５Ｕ．Ｓ．Ｃ．§１１９（ｅ）の下で、２０１５年１２月７日に出願された米国仮特許出願第６２／２６３，８６３号の利益を主張するものである。米国仮特許出願第６２／２６３，８６３号は、参照により本明細書に組み込まれる。
【０００２】
下に示す反応スキーム中の標的生成物は、白金触媒を使用したメタクリル酸アリルとテトラメチルジシロキサンとのヒドロシリル化反応によって調製され得る。
【０００３】
【化１】
2019505474.tif 000003
【０００４】
しかしながら、この方法には、メタクリル酸アリルの複数の部位（反応スキーム中で１〜６と表示された部位等）でヒドロシリル化反応が起こり得るため、標的生成物が種々の副生成物を含む反応混合物中に生成され、それらを除去するのに費用がかかり得るという欠点がある。１〜６と表示された部位におけるヒドロシリル化は、Ｃ＝ＣまたはＣ＝Ｏ結合のヒドロシリル化を意味し、部位の数はケイ素原子が結合する場所を意味する。さらに、Ｐｔ触媒を迅速に除去または不活性化しないと、標的生成物の「過剰なヒドロシリル化」が起こり、水素終端オルガノシロキサンオリゴマー上の両方の水素原子がメタクリル酸アリル分子と反応して副生成物をもたらし、かつ／またはゲルが形成する。したがって、高い選択性及び高い収率を有する上に示した標的生成物を生成する産業上の必要性がある。また、触媒の存在下において安定な標的生成物を生成する必要性もある。
【発明の概要】
【０００５】
生成物を選択的に調製するための方法は、
１）
（Ａ）式（Ｉ）
【０００６】
【化２】
2019505474.tif 000004
【０００７】
（式中、各Ｒ１は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、各Ｒ２は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、添字ａは、２０までの整数である）のオルガノハイドロジェンシロキサンオリゴマー、
（Ｂ）式（ＩＩ）
【０００８】
【化３】
2019505474.tif 000005
【０００９】
（式中、Ｒ３は、１〜６個の炭素原子のアルキレン基であり、Ｒ４は、水素または１〜６個の炭素原子のアルキル基である）のカルボン酸アルケニルエステル、及び
（Ｃ）式（ＩＩＩ）
［Ｉｒ（Ｒ５）ｂ（Ｒ６）ｃ］ｄ（式中、添字ｂは、１または２であり、Ｒ５は、１，５−シクロオクタジエンリガンドまたは２，５−ノルボルエナジンリガンドであり、添字ｃは、０、１、または２であり、Ｒ６は、オルガノハイドロジェンシロキサンオリゴマーの沸点未満の温度で錯体から離れて活性化され得るリガンドであり、添字ｄは、１または２である）のイリジウム錯体、を含む成分を組み合わせることを含む。
【００１０】
生成物は、式（ＩＶ）
【００１１】
【化４】
2019505474.tif 000006
【００１２】
（式中、Ｒ１、Ｒ２、Ｒ３、Ｒ４、及び添字ａは、前述の通りである）の化合物を含む。
【００１３】
組成物は、
（Ａ）式（Ｉ）
【００１４】
【化５】
2019505474.tif 000007
【００１５】
（式中、各Ｒ１は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、各Ｒ２は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、添字ａは、２０までの整数である）のオルガノハイドロジェンシロキサンオリゴマー、
（Ｂ）式（ＩＩ）
【００１６】
【化６】
2019505474.tif 000008
【００１７】
（式中、Ｒ３は、１〜６個の炭素原子のアルキレン基であり、Ｒ４は、水素または１〜６個の炭素原子のアルキル基である）のカルボン酸アルケニルエステル、及び
（Ｃ）式（ＩＩＩ）
［Ｉｒ（Ｒ５）ｂ（Ｒ６）ｃ］ｄ（式中、添字ｂは、１または２であり、Ｒ５は、１，５−シクロオクタジエンリガンドまたは２，５−ノルボルエナジンリガンドであり、添字ｃは、０、１、または２であり、Ｒ６は、オルガノハイドロジェンシロキサンオリゴマーの沸点未満の温度で錯体から離れて活性化され得るリガンドであり、添字ｄは、１または２である）のイリジウム錯体、を含む成分を混合することによって調製される。
【００１８】
上記方法及び組成物から調製される式（ＩＶ）の化合物は、オルガノシロキサンポリマーの官能化に有用である。
【００１９】
代替の実施形態において、生成物を選択的に調製するための方法は、
１）
（Ａ）単位式（ＶＩ）
（ＨＲ１２ＳｉＯ１／２）２（Ｒ２２ＳｉＯ２／２）ｅ（Ｒ２ＨＳｉＯ２／２）ｆ（式中、添字ｅは、０〜２０であり、添字ｆは、０〜２０であり、各Ｒ１は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、各Ｒ２は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基である）のオルガノハイドロジェンシロキサンオリゴマー、
（Ｂ）式（ＩＩ）
【００２０】
【化７】
2019505474.tif 000009
【００２１】
（式中、Ｒ３は、１〜１０個の炭素原子のアルキレン基であり、Ｒ４は、水素または１〜６個の炭素原子のアルキル基である）のカルボン酸アルケニルエステル、及び
（Ｃ）式（ＩＩＩ）
［Ｉｒ（Ｒ５）ｂ（Ｒ６）ｃ］ｄ（式中、添字ｂは、１または２であり、Ｒ５は、１，５−シクロオクタジエンリガンドまたは２，５−ノルボルエナジンリガンドであり、添字ｃは、１または２であり、Ｒ６は、オルガノハイドロジェンシロキサンオリゴマーの沸点未満の温度で錯体から離れて活性化され得るリガンドであり、添字ｄは、１または２である）のイリジウム錯体、を含む成分を組み合わせることを含む。生成物は、成分（Ａ）及び（Ｂ）のヒドロシリル化によって形成される全ての化合物を基準として少なくとも８０モル％の選択性を有する単位式（ＶＩＩ）
【００２２】
【化８】
2019505474.tif 000010
【００２３】
の化合物を含む。
【００２４】
アクリレート官能性オルガノシロキサンポリマーを調製するための方法は、
１）
（Ａ）単位式（Ｖ）
（ＨＲ１２ＳｉＯ１／２）２（Ｒ２２ＳｉＯ２／２）ｅ（Ｒ２ＨＳｉＯ２／２）ｆ（式中、添字ｅは、０〜２０であり、添字ｆは、０〜２０であり、各Ｒ１は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、各Ｒ２は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基である）のオルガノハイドロジェンシロキサンオリゴマー、
（Ｂ）式（ＩＩ）
【００２５】
【化９】
2019505474.tif 000011
【００２６】
（式中、Ｒ３は、１〜１０個の炭素原子のアルキレン基であり、Ｒ４は、水素または１〜６個の炭素原子のアルキル基である）のカルボン酸アリルエステル、及び
（Ｃ）式（ＩＩＩ）
［Ｉｒ（Ｒ５）ｂ（Ｒ６）ｃ］ｄ（式中、添字ｂは、１または２であり、Ｒ５は、１，５−シクロオクタジエンリガンドまたは２，５−ノルボルエナジンリガンドであり、添字ｃは、１または２であり、Ｒ６は、オルガノハイドロジェンシロキサンオリゴマーの沸点未満の温度で錯体から離れて活性化され得るリガンドであり、添字ｄは、１または２である）のイリジウム錯体、を含む成分を組み合わせること、
（生成物は、少なくとも８０モル％の選択性を有する単位式（ＶＩＩ）
【００２７】
【化１０】
2019505474.tif 000012
【００２８】
の化合物を含む）
２）（ａ）式（ＶＩＩ）の化合物を、（ｂ）脂肪族不飽和オルガノシロキサンポリマーと、任意選択的に（ｃ）式（ＩＩＩ）のイリジウムシクロオクタジエン錯体以外のヒドロシリル化触媒と組み合わせることを含む。
【００２９】
成分を混合することによって調製される組成物は、
（Ａ）単位式（Ｖ）
（ＨＲ１２ＳｉＯ１／２）２（Ｒ２２ＳｉＯ２／２）ｅ（Ｒ２ＨＳｉＯ２／２）ｆ（式中、添字ｅは、０〜２０であり、添字ｆは、０〜２０であり、各Ｒ１は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、各Ｒ２は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基である）のオルガノハイドロジェンシロキサンオリゴマー、
（Ｂ）式（ＩＩ）
【００３０】
【化１１】
2019505474.tif 000013
【００３１】
（式中、Ｒ３は、１〜１０個の炭素原子のアルキレン基であり、Ｒ４は、水素または１〜６個の炭素原子のアルキル基である）のカルボン酸アルケニルエステル、及び
（Ｃ）式（ＩＩＩ）
［Ｉｒ（Ｒ５）ｂ（Ｒ６）ｃ］ｄ（式中、添字ｂは、１または２であり、Ｒ５は、１，５−シクロオクタジエンリガンドまたは２，５−ノルボルエナジンリガンドであり、添字ｃは、１または２であり、Ｒ６は、オルガノハイドロジェンシロキサンオリゴマーの沸点未満の温度で錯体から離れて活性化され得るリガンドであり、添字ｄは、１または２である）のイリジウム錯体を含む。
【発明を実施するための形態】
【００３２】
本明細書に記載される方法及び組成物において有用な成分（Ａ）は、オルガノハイドロジェンシロキサンオリゴマーである。成分（Ａ）は、単位式（Ｖ）（ＨＲ１２ＳｉＯ１／２）２（Ｒ２２ＳｉＯ２／２）ｅ（Ｒ２ＨＳｉＯ２／２）ｆのオルガノハイドロジェンシロキサンオリゴマーであってもよく、式中、添字ｅは、０〜２０の整数であり、添字ｆは、０〜２０の整数であり、各Ｒ１は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、各Ｒ２は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基である。成分（Ａ）に好適なオルガノハイドロジェンシロキサンオリゴマーの例として、１，１，３，５，５−ペンタメチルトリシロキサン、１，１，２，２，３，３，−ヘキサメチルトリシロキサン、テトラメチルジシロキサン、１，１，２，２，３，３，−ヘキサエチルトリシロキサン、及びテトラエチルジシロキサンが挙げられる。代替として、添字ｅは、０〜１０であってもよく、代替として、添字ｅは、０〜５であってもよく、代替として、添字ｅは、０または１である。代替として、添字ｅは、２〜１０であってもよく、代替として、添字ｅは、２〜５であってもよい。代替として、添字ｆは、０〜１０であってもよく、代替として、添字ｆは、０〜５であってもよく、代替として、添字ｆは、０または１である。代替として、添字ｆは、２〜１０であってもよく、代替として、添字ｆは、２〜５であってもよい。代替として、添字ｅ＝０であり、添字ｆ＝１である。代替として、添字ｅ＝０であり、添字ｆ＝０である。代替として、Ｒ１及びＲ２は、後に定義される通りであってもよい。
【００３３】
代替の実施形態において、成分（Ａ）は、式（Ｉ）
【００３４】
【化１２】
2019505474.tif 000014
【００３５】
（式中、各Ｒ１は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、各Ｒ２は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、添字ａは、２０までの整数である）を有する。代替として、添字ａは、０〜１０であり、代替として、添字ａは、０〜５であり、代替として、添字ａは、０または１である。代替として、添字ａは、２〜１０であってもよく、代替として、添字ａは、２〜５である。Ｒ１及びＲ２に好適なアルキル基は、限定されないが、メチル、エチル、プロピル（例えば、イソプロピル及び／またはｎ−プロピル）、ブチル（例えば、イソブチル、ｎ−ブチル、ｔｅｒｔ−ブチル、及び／またはｓｅｃ−ブチル）、ペンチル（例えば、イソペンチル、ネオペンチル、及び／またはｔｅｒｔ−ペンチル）、ヘキシル、ならびに６個の炭素原子の分岐不飽和炭化水素基によって例示される。Ｒ１及びＲ２に好適なアリール基は、限定されないが、フェニル、トリル、キシリル、ナフチル、ベンジル、及びジメチルフェニルによって例示される。Ｒ１及びＲ２に好適なハロゲン化アルキル基は、限定されないが、１つ以上の水素原子がＦまたはＣｌ等のハロゲン原子で置換された前述のアルキル基によって例示される。例えば、フルオロメチル、２−フルオロプロピル、３，３，３−トリフルオロプロピル、４，４，４−トリフルオロブチル、４，４，４，３，３−ペンタフルオロブチル、５，５，５，４，４，３，３−へプタフルオロブチル、６，６，６，５，５，４，４，３，３−ノナフルオロヘキシル、及び８，８，８，７，７−ペンタフルオロオクチル、２，２−ジフルオロシクロプロピル、２，３−ジフルオロシクロブチル、３，４−ジフルオロシクロヘキシル、及び３，４−ジフルオロ−５−メチルシクロへプチル、クロロメチル、クロロプロピル、２−ジクロロシクロプロピル、及び２，３−ジクロロシクロペンチルが、好適なハロゲン化アルキル基の例である。Ｒ１及びＲ２に好適なハロゲン化アリール基は、限定されないが、１つ以上の水素原子がＦまたはＣｌ等のハロゲン原子で置換された前述のアリール基によって例示される。例えば、クロロベンジル及びフルオロベンジルは、好適なハロゲン化アリール基である。代替として、各Ｒ１は、独立して、メチル、エチル、またはプロピルである。Ｒ１及びＲ２の各例は、同じであってもまたは異なってもよい。代替として、各Ｒ１及び各Ｒ２は、メチル基である。好適な水素終端オルガノシロキサンオリゴマーの例として、１，１，２，２，３，３，−ヘキサメチルトリシロキサン、テトラメチルジシロキサン、１，１，２，２，３，３，−ヘキサエチルトリシロキサン、及びテトラエチルジシロキサンが挙げられる。代替として、成分（Ａ）は、テトラメチルジシロキサンであってもよい。
【００３６】
本明細書に記載される方法及び組成物において有用な成分（Ｂ）は、カルボン酸アルケニルエステルである。成分（Ｂ）は、式（ＩＩ）
【００３７】
【化１３】
2019505474.tif 000015
【００３８】
（式中、Ｒ３は、１〜６個の炭素原子のアルカン−ジイル基であり、Ｒ４は、水素または１〜６個の炭素原子のアルキル基である）を有する。代替として、Ｒ３は、メタン−ジイル、エタン−１，２−ジイル、またはヘキサン−１，６−ジイルであってもよく、代替として、Ｒ３は、メタン−ジイルであってもよい。代替として、Ｒ３は、１〜１０個の炭素原子、代替として、１〜６個の炭素原子、代替として、１〜３個の炭素原子のアルキレン基であってもよい。Ｒ４に好適なアルキル基は、限定されないが、メチル、エチル、プロピル（例えば、イソプロピル及び／またはｎ−プロピル）、ブチル（例えば、イソブチル、ｎ−ブチル、ｔｅｒｔ−ブチル、及び／またはｓｅｃ−ブチル）、ペンチル（例えば、イソペンチル、ネオペンチル、及び／またはｔｅｒｔ−ペンチル）、ヘキシル、ならびに６個の炭素原子の分岐不飽和炭化水素基によって例示される。代替として、Ｒ４は、メチル、エチル、またはプロピルであってもよい。代替として、Ｒ４は、メチル基である。カルボン酸アルケニルエステルの例として、メタクリル酸アリルが挙げられる。
【００３９】
成分（Ａ）及び成分（Ｂ）は、１以上の成分（Ａ）：成分（Ｂ）の相対的モル量で、すなわち、（Ａ）：（Ｂ）比≧１：１で存在する。代替として、（Ａ）：（Ｂ）比は、５：１〜１：１、代替として２：１〜１：１、また代替として１．５：１〜１：１の範囲であってもよい。理論に拘束されることを望むものではないが、成分（Ｂ）に対する成分（Ａ）のモル過剰が生成物の選択性に有利に作用し得ると考えられる。
【００４０】
本明細書に記載される方法及び組成物において有用な成分（Ｃ）は、イリジウム錯体である。イリジウム錯体は、式（ＩＩＩ）［Ｉｒ（Ｒ５）ｂ（Ｒ６）ｃ］ｄ（式中、添字ｂは、１または２であり、Ｒ５は、１，５−シクロオクタジエンリガンドまたは２，５−ノルボルエナジンリガンドであり、添字ｃは、０〜２であり、代替として、０または１であり、Ｒ６は、活性化され得るリガンドであり、添字ｄは、１または２である）を有する。Ｒ６に関する活性化は、オルガノハイドロジェンシロキサンオリゴマーの沸点未満の温度で加熱する、銀塩を加える等の任意の従来の方法によって、または本明細書に記載される方法のステップ（１）において光化学的もしくは電気化学的手段によって行われてもよい。Ｒ６に好適なリガンドの例として、ハロゲン原子、β−ケトエステルリガンド、ハロゲン化β−ケトエステルリガンド、アルコキシリガンド、シアノアルキルリガンド、アリールリガンド、及びヘテロアリールリガンドが挙げられる。好適なハロゲン原子の例として、臭素（Ｂｒ）、塩素（Ｃｌ）、及びヨウ素（Ｉ）が挙げられる。代替として、ハロゲン原子はＣｌであってもよい。β−ケトエステルリガンドの例として、アセチル（アセトネート）（ａｃａｃ）が挙げられる。ハロゲン化β−ケトエステルの例として、ヘキサフルオロ（アセチルアセトネート）（ｈｆａｃａｃ）が挙げられる。アルコキシリガンドの例として、メトキシ、エトキシ、及びプロピルが挙げられる。代替として、アルコキシリガンドはメトキシであってもよい。好適なシアノアルキルリガンドの例として、ＣＨ３ＣＮ、アセトニトリル、及びテトラヒドロフラン（ＴＨＦ）が挙げられる。好適なアリールリガンドの例として、フェニル、ベンジル、またはインデニルが挙げられる。好適なヘテロアリールリガンドの例としてピリジンが挙げられる。
【００４１】
前述の方法のステップ（１）で使用される成分（Ｃ）の量は、成分（Ａ）のために選択される特定のオルガノハイドロジェンシロキサンオリゴマー、成分（Ｂ）のために選択される特定のカルボン酸アルケニルエステル、及び成分（Ａ）のために選択されるオルガノハイドロジェンシロキサンオリゴマーを沸騰させることなく混合物を加熱することができる温度を含む、種々の要因に依存する。しかしながら、成分（Ｃ）の量は、成分（Ａ）及び（Ｂ）を合わせた重量を基準として、１パーツパーミリオン（ｐｐｍ）〜１００ｐｐｍ、代替として、５ｐｐｍ〜８０ｐｐｍ、代替として、５ｐｐｍ〜２０ｐｐｍの、混合物中のイリジウム金属のモル量を提供するのに十分であり得る。理論に拘束されることを望むものではないが、範囲の上限に向かって触媒を充填すると、副生成物としてゲルが形成することに起因して収率は減少し得るが、式（ＩＶ）の化合物に対する選択性は依然として有利なままであると考えられる。方法は、任意選択的に触媒の不活性化または除去をさらに含んでもよい。しかしながら、適切な触媒を充填することにより、触媒の不活性化または除去のステップは省略されてもよい。
【００４２】
理論に拘束されることを望むものではないが、範囲の上限に向かってまたは上限を超えて触媒を充填すると、前述の反応スキームに示される部位３、４、５、または６におけるヒドロシリル化に起因して選択性の低下が起こり得ると考えられる。しかしながら、発明者は、たとえ触媒充填量が多くても、本発明の方法を使用して部位２におけるヒドロシリル化が最小限に抑えられることを予想外に発見した。対照的に、本明細書に記載される触媒の代わりに白金触媒を使用したメタクリル酸アリル及びヘキサメチルジシロキサンのヒドロシリル化は、成分（Ｃ）のイリジウム錯体を使用した本明細書に記載される方法よりも実質的に高い部位２におけるヒドロシリル化をもたらした。部位２におけるヒドロシリル化によって作製される副生成物は、除去するのに費用がかかるため、部位１ではヒドロシリル化するが部位２ではヒドロシリル化しない本明細書に記載される触媒の選択性は、高い収率及び選択性を有し、かつ本明細書に記載される触媒の代わりに白金触媒を使用するプロセスの副生成物よりも除去するのに費用がかからないより少ない副生成物を有する、式（ＩＶ）の化合物を生成するために有益である。
【００４３】
本明細書に記載される方法は、生成物を選択的に生成する。生成物は、単位式（ＶＩＩ）：
単位式（ＶＩＩ）の化合物
【００４４】
【化１４】
2019505474.tif 000016
【００４５】
（式中、Ｒ１、Ｒ２、Ｒ３、及びＲ４、ならびに添字ｅ及びｆは、前述の通りである）を含む。代替として、単位式（ＶＩＩＩ）中、添字ｅは、０〜１０であってもよく、添字ｆは、０〜１０より大きくてもよい。
【００４６】
代替として、単位式（ＶＩＩＩ）中、添字ｅ＝０であり、添字ｆ＝１であり、アクリレート官能性オルガノシロキサンポリマーは、式（ＩＸ）
【００４７】
【化１５】
2019505474.tif 000017
【００４８】
（式中、各Ｒ１は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、各Ｒ２は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、Ｒ３は、１〜１０個の炭素原子のアルカン−ジイル基であり、Ｒ４は、水素または１〜６個の炭素原子のアルキル基である）を有する。代替の実施形態において、式（ＩＸ）のアクリレート官能性オルガノシロキサンポリマーはＸＸＸを有してもよく、各Ｒ１は、メチル基であり、各Ｒ２は、メチル基であり、Ｒ３は、メタン−ジイルであり、Ｒ４は、メチル基である。
【００４９】
代替の実施形態において、例えば、式（Ｉ）の化合物が成分（Ａ）として使用される場合、生成物は、式（ＩＶ）
【００５０】
【化１６】
2019505474.tif 000018
【００５１】
（式中、Ｒ１、Ｒ２、Ｒ３、Ｒ４、及び添字ａは、前述の通りである）の化合物を含む。本方法の生成物は、成分（Ａ）及び（Ｂ）のヒドロシリル化によって生成される化合物を含み、生成物中の単位式（ＶＩＩ）の化合物は、成分（Ａ）及び（Ｂ）のヒドロシリル化によって生成される化合物の少なくとも８０モル％であり得る。代替として、生成物中の式（ＩＶ）の化合物は、成分（Ａ）、式（Ｉ）、及び成分（Ｂ）のヒドロシリル化によって生成される化合物の少なくとも８０モル％であり得る。（例えば、成分（Ａ）として使用されるテトラメチルジシロキサン、及び成分（Ｂ）として使用されるメタクリル酸アリルが本明細書に記載される方法において使用される場合、ヒドロシリル化は、生成物中に生成される化合物をもたらし、ヒドロシリル化によって生成物中に生成される全ての化合物を基準として、生成される化合物の少なくとも８０モル％は、実施例中の反応スキームに示される標的生成物である。副生成物は、部位２、３、４、５、もしくは６でヒドロシリル化が起こったときに、またはゲルが形成されたときに形成される化合物であり、ヒドロシリル化によって形成される生成物の残りの２０モル％を含む）。代替として、選択性は、式（ＩＶ）の化合物の８０モル％〜１００モル％、代替として、８９モル％〜９９モル％、代替として、９５モル％〜９９モル％、代替として、９７モル％〜９９モル％であってもよい。
【００５２】
本明細書に記載される方法は、１大気圧以上で行われ得る。代替として、方法は、１大気圧〜１．５大気圧で行われてもよい。ステップ（１）は、２５℃の室温で、または加熱しながら行われてもよい。ステップ（１）の加熱のための温度は、選択される圧力を含む種々の要因に依存するが、反応が実用的であるために十分迅速に進行することを確実にするように加熱は少なくとも５０℃で行われ得る。加熱中の温度の上限は重要ではなく、選択される成分に依存する、すなわち、上限は、本方法を行うために選択される反応基から成分が蒸発して出てしまわない温度であるべきである。代替として、加熱は、５０℃〜１００℃、代替として、５０℃〜７０℃であってもよい。
【００５３】
前述の方法のステップ（１）の成分は混合物を形成するが、それは均一または不均一であってもよい。１つ以上の追加の成分（すなわち、前述の成分（Ａ）、（Ｂ）、及び（Ｃ）に加えて）が、本明細書に記載される方法及び組成物において任意選択的に使用されてもよい。追加の成分は、存在する場合、（Ｄ）溶媒もしくは（Ｅ）安定剤であってもよいか、または（Ｄ）及び（Ｅ）の両方であってもよい。
【００５４】
成分（Ｄ）は、本明細書に記載される方法のステップ（１）で使用される混合物に加えられ得る溶媒である。成分（Ａ）、（Ｂ）、及び／または（Ｃ）の１つ以上が、溶媒中に提供されてもよい。例えば、成分（Ｃ）を、ステップ（１）の混合物に加えられる溶媒中に溶解させてもよい。溶媒は、反応物と触媒との接触、混合物の流れ、及び／または触媒等のある特定の成分の導入を容易にし得る。本明細書で使用される溶媒は、混合物の成分を流動化するのに役立つが、本質的にこれらの成分のいずれとも反応しない溶媒である。溶媒は、混合物中の成分の溶解性及び揮発性に基づいて選択され得る。溶解性とは、溶媒が混合物の成分を溶解するのに十分であることを意味する。揮発性とは、溶媒の蒸気圧を意味する。溶媒の揮発性が高すぎる（蒸気圧が高すぎる）場合、溶媒は加熱中に溶液中に残らない場合がある。しかしながら、溶媒が十分に揮発性ではない（蒸気圧が低すぎる）場合、溶媒を生成物から除去すること、または式（ＩＶ）の化合物から単離することが困難であり得る。
【００５５】
溶媒は、有機溶媒であってもよい。有機溶媒は、芳香族炭化水素、例えば、ベンゼン、トルエン、もしくはキシレン、またはそれらの組み合わせであり得る。成分（Ｄ）は、１つの溶媒であってもよい。代替として、成分（Ｄ）は、２つ以上の異なる溶媒を含んでもよい。
【００５６】
溶媒の量は、選択される特定の溶媒、ならびに混合物のために選択される他の成分の量及び種類を含む種々の要因に依存し得る。しかしながら、溶媒の量は、混合物の重量を基準として、０％〜９９％の範囲であってもよいか、または存在する場合、１％〜９９％、代替として、２％〜５０％の範囲であってもよい。
【００５７】
成分（Ｅ）は、安定剤である。安定剤は、式（ＩＶ）の化合物を安定させるために加えられてもよい。好適な安定剤は、酸化防止剤、紫外線吸収剤、紫外線安定剤、熱安定剤、またはそれらの組み合わせを含む。好適な酸化防止剤は、当該技術分野で既知であり、市販されている。好適な酸化防止剤は、フェノール系酸化防止剤、及びフェノール系酸化防止剤と安定剤との組み合わせを含む。フェノール系酸化防止剤は、完全立体障害フェノール類及び部分障害フェノール類を含む。代替として、安定剤は、テトラメチル−ピペリジン誘導体等の立体障害アミンであってもよい。好適なフェノール系酸化防止剤は、ジブチルヒドロキシトルエン（ＢＨＴ）、ビタミンＥ、及びＣｉｂａ  Ｓｐｅｃｉａｌｔｙ  Ｃｈｅｍｉｃａｌｓ，Ｕ．Ｓ．Ａ．からのＩＲＧＡＮＯＸ（登録商標）１０１０を含む。ＩＲＧＡＮＯＸ（登録商標）１０１０は、ペンタエリスリトールテトラキス（３−（３，５−ジ−ｔ−ブチル−４−ヒドロキシフェニル）プロピオネート）を含む。紫外線吸収剤の例として、フェノール、２−（２Ｈ−ベンゾトリアゾール−２−イル）−６−ドデシル−４−メチル−、分岐及び直鎖の（ＴＩＮＵＶＩＮ（登録商標）５７１）が挙げられる。紫外線安定剤の例として、ビス（１，２，２，６，６−ペンタメチル−４−ピペリジル）セバケート、メチル１，２，２，６，６−ペンタメチル−４−ピペリジル／セバケート、及びそれらの組み合わせ（ＴＩＮＵＶＩＮ（登録商標）２７２）が挙げられる。これら及び他のＴＩＮＵＶＩＮ（登録商標）添加剤、例えば、ＴＩＮＵＶＩＮ（登録商標）７６５は、Ｔａｒｒｙｔｏｗｎ，ＮＹ，Ｕ．Ｓ．Ａ．のＣｉｂａ  Ｓｐｅｃｉａｌｔｙ  Ｃｈｅｍｉｃａｌｓから市販されている。他の紫外線安定剤及び光安定剤も市販されており、ＣｈｅｍｔｕｒａからのＬｏｗＬｉｔｅ、ＰｏｌｙＯｎｅからのＯｎＣａｐ、及びＤｅｌａｗａｒｅ，Ｕ．Ｓ．Ａ．のＥ．Ｉ．ｄｕ  Ｐｏｎｔ  ｄｅ  Ｎｅｍｏｕｒｓ  ａｎｄ  Ｃｏｍｐａｎｙからの光安定剤２１０によって例示される。オリゴマー（より高い分子量の）安定剤が、例えば、組成物またはその硬化生成物から安定剤が移動する可能性を最小限に抑えるために、代替として使用されてもよい。オリゴマー酸化防止安定剤（特に、立体障害アミン光安定剤（ＨＡＬＳ））の一例は、Ｃｉｂａ  ＴＩＮＵＶＩＮ（登録商標）６２２であり、これは、４−ヒドロキシ−２，２，６，６−テトラメチル−１−ピペリジンエタノールと共重合したブタン二酸のジメチルエステルである。熱安定剤は、酸化鉄及びカーボンブラック、カルボン酸鉄塩、セリウム水和物、ジルコン酸バリウム、オクタン酸セリウム及びオクタン酸ジルコニウム、ならびにポルフィリンを含み得る。
【００５８】
成分（Ｅ）の量は、選択される特定の安定剤、触媒の量、ならびに成分（Ａ）及び（Ｂ）の種類及び量を含む種々の要因に依存する。成分（Ｅ）は、１つの安定剤であってもよい。代替として、成分（Ｅ）は、２つ以上の異なる安定剤を含んでもよい。成分（Ｅ）は、生成物中の式（ＩＶ）の化合物の重量を基準として、５０パーツパーミリオン（ｐｐｍ）〜１０，０００ｐｐｍ、代替として、５０ｐｐｍ〜２００ｐｐｍ、代替として、５０ｐｐｍ〜１００ｐｐｍを提供するのに十分な量で加えられ得る。
【００５９】
成分（Ｅ）である安定剤は、ステップ（１）の前、間、または後に加えられ得る。代替として、成分（Ｅ）は、生成物から式（ＩＶ）の化合物を回収している間またはその後に加えられてもよい。
【００６０】
方法は、任意選択的に、１つ以上の追加のステップをさらに含んでもよい。方法は、前述のステップ（１）の後に生成物から式（ＩＶ）の化合物を回収するステップ（２）をさらに含んでもよい。ステップ（２）は、いずれの従来の手段によって行われてもよく、例えば、ストリッピングもしくは蒸留によって、加熱しながらもしくは真空下で、またはそれらの組み合わせで行われてもよい。
【００６１】
前述の一般式（ＩＶ）の化合物は、オリゴマー、及び不飽和官能基を含有するより長い鎖のポリマーを含む、オルガノシロキサンポリマーの官能化に有用である。例えば、式（ＩＶ）の化合物中のＳｉＨ基とオルガノシロキサンポリマー（脂肪族不飽和末端基を有するポリジオルガノシロキサン等）中の脂肪族不飽和基とのヒドロシリル化反応は、アクリレート官能性オルガノシロキサンポリマーを生成することができる。脂肪族不飽和末端基を有するポリジオルガノシロキサンは、式（Ｖ）：Ｒ７２Ｒ８ＳｉＯ（Ｒ７２ＳｉＯ）ｂＳｉＲ７２Ｒ８を有し得る。
【００６２】
式（Ｖ）中、各Ｒ７は、独立して、水素原子、アルキル基、アリール基、ハロゲン化アルキル基、またはハロゲン化アリール基（Ｒ１及びＲ２について前述したもの等）であり、各Ｒ８は、独立して、脂肪族不飽和有機基、例えば、ビニル、アリル、ブテニル、及びヘキセニル等のアルケニル基によって例示されるアルケニル基、ならびにエチニル及びプロピニル等のアルキニル基である。添字ｂは、０または正の数であり得る。代替として、添字ｂは、少なくとも２の平均値を有する。代替として、添字ｂは、２〜２０００の範囲の値を有し得る。
【００６３】
式（Ｖ）の化合物は、
ｉ）ジメチルビニルシロキシ終端ポリジメチルシロキサン、
ｉｉ）ジメチルビニルシロキシ終端ポリ（ジメチルシロキサン／メチルフェニルシロキサン）、
ｉｉｉ）ジメチルビニルシロキシ終端ポリ（ジメチルシロキサン／ジフェニルシロキサン）、
ｉｖ）フェニル、メチル、ビニル−シロキシ終端ポリジメチルシロキサン、または
ｖ）ジメチルヘキセニルシロキシ終端ポリジメチルシロキサン等のポリジオルガノシロキサンを含んでもよい。
【００６４】
ポリオルガノシロキサンポリマーを脂肪族不飽和末端基で官能化することによって調製される、アクリレート官能性ポリジメチルシロキサン等のアクリレート官能性オルガノシロキサンポリマーは、アクリレート基の反応性を利用する任意の用途に使用することができる。
【実施例】
【００６５】
これらの実施例は、本発明のいくつかの実施例を説明することを意図するものであって、特許請求の範囲に記載される本発明の範囲を限定するものであると解釈されるべきではない。以下の実施例において、ＴＭＤＳはテトラメチルジシロキサンを意味し、ＡＭＡはメタクリル酸アリルを意味し、ＢＨＴはブチル化ヒドロキシトルエンを意味し、Ｋａｒｓｔｅｄｔ触媒は、ジメチルシロキサンを含有するジビニルと錯体化された有機白金化合物を意味する。全ての成分は、Ｓｉｇｍａ  Ａｌｄｒｉｃｈ  ｏｒ  Ｓｔｒｅｍから市販されている。
【００６６】
成分（Ａ）として前述されたカルボン酸アルケニルエステルは、ヒドロシリル化反応によるケイ素結合が起こり得る６つの異なる部位を有する。成分（Ａ）の一例であるメタクリル酸アリルを、１、２、３、４、５、及び６と表示された異なる部位とともに下に示す。成分（Ｂ）として前述されたオルガノハイドロジェンシロキサンオリゴマーは、ヒドロシリル化反応が起こり得る２つの部位を有する。成分（Ｂ）の一例であるテトラメチルジシロキサンを下に示す。式（ＩＶ）の標的生成物を調製するために、テトラメチルジシロキサンが成分（Ａ）として使用され、メタクリル酸アリルが成分（Ｂ）として使用される例示的反応であって、ヒドロシリル化反応が部位１において選択的に起こる反応を下に示す。発明者は、水素終端オルガノシロキサンオリゴマー及びカルボン酸エステルのヒドロシリル化のための触媒としてイリジウム１，５−シクロオクタジエンリガンド錯体を使用することにより、６つ全ての可能性のある部位においてヒドロシリル化によるケイ素結合が触媒される代わりに、部位１においてヒドロシリル化反応が選択的に触媒されることを予想外に発見した。下の実施例２及び３は、本明細書に記載される方法が、どのようにして部位１におけるヒドロシリル化を選択的に触媒することができ、それによって高い選択性及び収率を有する標的生成物を生成するかを示している。
【００６７】
【化１７】
2019505474.tif 000019
【００６８】
実施例１．Ｋａｒｓｔｅｄｔ触媒（比較例）
以下の成分をフラスコ中で組み合わせた：６０ｇのテトラメチルジシロキサン（ＴＭＤＳ）、０．１ｇのブチル化ヒドロキシトルエン（ＢＨＴ）、０．６ｇのメチルエチルトリアセトキシシラン、及び２１μＬのトルエン中のＫａｒｓｔｅｄｔ触媒の０．０４６Ｍ（〜２％）溶液。フラスコの内容物を窒素下で５５℃まで加熱し、次いで、１９．２ｇのメタクリル酸アリル（ＡＭＡ）を１０分の期間にわたって徐々に加えた。結果として生じた発熱は、フラスコの外側周囲に空気流を使用して熱源を除去することによって制御した。温度は、２時間の期間５５℃〜５８℃に維持した。２時間後、ＧＣ−ＭＳ及び１Ｈ  ＮＭＲによりＡＭＡの変換率を求めたところ、そのどちらも数回の試験にわたって３モル％〜５モル％のＡＭＡが残っていることを示した。
【００６９】
次いで、上記のように調製した生成物を、最初に、過剰なＴＭＤＳを室温で真空により除去し、続いて、得られた粗生成物をシリカゲルカラム（２００〜４００メッシュ、長さ９インチ×直径１インチ）に送り、９：１のヘキサン：酢酸エチルで溶出することによって処理した。ヘキサン及び酢酸エチル溶媒を除去してから、生成物を蒸留して〜５０％の収率及び〜９５％の純度で得た。
【００７０】
Ｋａｒｓｔｅｄｔ触媒を用いたアリルメチルアクリレート及び３モル当量のテトラメチルジシロキサンのヒドロシリル化によって標的生成物を合成するというこの試みにより、全ての部位でヒドロシリル化が起こったことに起因して、標的生成物と、多くの他の副生成物とを含む本方法の生成物が生じた。実施例１の収率は以下の通りである：
５０％のＡＭＡが反応して標的生成物を形成し、残りの５０％が反応して副生成物を形成した。副生成物のうち、１０％のＡＭＡが部位２で変換してヒドロシリル化し（分岐した副生成物を形成）、２５％のＡＭＡが二重キャッピング副生成物に変換し、１つのシロキサン分子上の両方のＳｉＨがＡＭＡ分子と反応し、１５％のＡＭＡが他の副生成物と反応した。Ｋａｒｓｔｅｄｔ触媒を除去するための処理を直ちに行わないと、例えば、標的生成物が形成した後で、標的生成物の過剰なヒドロシリル化が起こり、メタクリル酸アリル上のアクリレート基のさらなるヒドロシリル化により副生成物が生じた。この問題は、主としてＫａｒｓｔｅｄｔ触媒を除去できなかったことに起因する。
【００７１】
実施例２．触媒候補のスクリーニング
この実施例２では、異なるイリジウム触媒候補を試験した。各実験のために、２ｇのＴＭＤＳと（トルエン中）０．０２５Ｍの触媒候補３２μＬとを組み合わせ、下の表１に示す温度まで加熱した。ＡＭＡは、表１に示す温度及び期間にわたって加えた。
【００７２】
標的生成物に対する選択性を実施例１のように分析し、標的生成物のモル量：副生成物のモル量として表１に表す。ＡＭＡ変換率は、反応が終了した後に消費されたＡＭＡのモル％を意味する。ＴＯＦ（ｈ−１）は、標的生成物が形成される速度を意味し、ＴＯＮは、標的生成物がその形成後に（すなわち、オリゴマーからの水素原子に結合した第２のケイ素を第２のＡＭＡ分子とさらに反応させることなく）残存する寿命を意味する。
【００７３】
【表１】
2019505474.tif 000020
【００７４】
全てのイリジウム触媒候補が活性であったわけではなかった。表１のデータは、Ｉｒ（ＣＯＤ）Ｒ６部分が選択性にとって有益であったことを示している（この場合、ＣＯＤは、１，５シクロオクタジエンリガンドであり、Ｒ６は、水素終端オルガノシロキサンオリゴマーの沸点未満で活性化され得る任意のリガンドである）。選択性の列は、部位１におけるヒドロシリル化（上に示される）を意味する。理論に拘束されることを望むものではないが、ＣＯＤの活性化温度はテトラメチルジシロキサン（この実施例で使用される水素終端オルガノシロキサンオリゴマーとして選択された）の沸点である７０℃よりも高いため、Ｉｒ（ＣＯＤ）２ＢＡＲＦは、上記実施例で試験した条件では検出可能な量の生成物を生成しなかったと考えられる。同様に、アセチル（アセトネート）（ａｃａｃ）の活性化温度は５０℃より高いため、理論に拘束されることを望むものではないが、これが、Ｉｒ（Ｉ）ＣＯＤａｃａｃの活性が５０℃では検出されないが、Ｉｒ（Ｉ）ＣＯＤａｃａｃの活性が７０℃で検出された理由であると考えられる。理論に拘束されることを望むものではないが、Ｉｒ（ＣＯＤ）インデニルは、インデニル基のより高い活性化温度に起因して部分的にのみ活性であると考えられる。１，５シクロオクタジエンリガンドを含有しなかったイリジウム錯体触媒のいずれも、この実施例において標的反応のための触媒活性を示さなかった。また、試験したイリジウムシクロオクタジエン錯体触媒は全て、この実施例においてＫａｒｓｔｅｄｔ触媒よりも良好な標的生成物に対する選択性を有していた。
【００７５】
実施例３．Ｉｒ硬化材料
以下の成分をフラスコ中で組み合わせた：４０ｇ（０．２９８ｍｏｌ）のＴＭＤＳ及び１９．２ｇ（０．１５２ｍｏｌ）のＡＭＡ。フラスコの内容物を窒素下で５５℃まで加熱し、次いで、［Ｉｒ（ＣＯＤ）Ｃｌ］２の０．０２５Ｍ溶液１３０μＬを加えた。温度は、２時間の期間にわたって５５〜５７℃に維持した。そのとき、ＧＣ−ＭＳ及び１Ｈ  ＮＭＲによりＡＭＡの変換率を求めたところ、そのどちらも数回の試験にわたって０％のＡＭＡが残っていることを示した。加熱後、フラスコの内容物をさらに処理した。過剰なＴＭＤＳを室温で真空により除去し、続いて蒸留し、生成物を安定させるために０．１ｇのＢＨＴを加えた。実施例１２における標的生成物の収率は、反応生成物の１Ｈ  ＮＭＲによって測定した場合９３％であり、標的生成物は、１Ｈ  ＮＭＲによって測定した場合９５％の純度を有していた。
【００７６】
【表２】
2019505474.tif 000021
【００７７】
実施例４．Ｉｒ硬化材料
以下の成分をフラスコ中で組み合わせた：１２ｇの１，１，３，５，５−ペンタメチルトリシロキサン（ＰＭＴＳ）及び５ｇのＡＭＡ。フラスコの内容物を窒素下で５５℃まで加熱し、次いで、［Ｉｒ（ＣＯＤ）Ｃｌ］２の０．０２５Ｍ溶液２００μＬを加えた。温度は、９０分の期間にわたって６０℃〜７５℃に維持した。そのとき、１Ｈ  ＮＭＲによりＡＭＡの変換率を求めたところ、１０％のＡＭＡが残っていることが示された。この実施例４における標的生成物の収率は、反応生成物の１Ｈ  ＮＭＲによって測定した場合９０％であった。
【００７８】
実施例５．Ｋａｒｓｔｅｄｔ触媒（比較例）
以下の成分をフラスコ中で組み合わせた：１．８ｇのＰＭＴＳ及び０．０５ｇのＢＨＴ。フラスコの内容物を窒素下で５５℃まで加熱し、次いで、６ｐｐｍのＫａｒｓｔｅｄｔ触媒を加え、続いて０．５８ｇのＡＭＡを徐々に加えた。温度は、３０分の期間にわたって５５℃〜６５℃に維持した。そのとき、１Ｈ  ＮＭＲによりＡＭＡの変換率を求めた。この実施例５における標的生成物（一方のみの末端ＳｉＨのヒドロシリル化）の収率は、重合が起こったにもかかわらず、反応生成物の１Ｈ  ＮＭＲによって測定した場合５％未満であった。１５分で、全ての部位でヒドロシリル化が起こったことに起因して、標的生成物と、多くの他の副生成物とを含む本方法の生成物が生じた。
【００７９】
全ての量、比、及び割合は、別途指示のない限り、重量によるものである。組成物中の全ての成分の量は、全部で１００重量％である。発明の概要及び要約は、参照により本明細書に組み込まれる。冠詞「ａ」、「ａｎ」、及び「ｔｈｅ」はそれぞれ、明細書の文脈によって別途指示されない限り、１つ以上を指す。範囲の開示は、範囲自体だけでなく、その中に包含される全て、ならびに端点を含む。例えば、２．０〜４．０の範囲の開示は、２．０〜４．０の範囲だけではなく、２．１、２．３、３．４、３．５、及び４．０も個々に含み、またその範囲に包含される任意の他の数も含む。さらに、例えば、２．０〜４．０の範囲の開示は、例えば、２．１〜３．５、２．３〜３．４、２．６〜３．７、及び３．８〜４．０のサブセットだけではなく、その範囲に包含される任意の他のサブセットも含む。同様に、マーカッシュ群の開示は、群全体と、その中に包含される任意の個々のメンバー及びサブセットも含む。例えば、マーカッシュ群の水素原子、アルキル基、アリール基、またはアラルキル基の開示は、メンバーであるアルキル、サブグループであるアルキル及びアリール、ならびにその中に包含される任意の他の個々のメンバー及びサブグループを含む。
【００８０】
本発明の実施形態
第１の実施形態において、生成物を調製するための方法は、
１）
（Ａ）式（Ｉ）
【００８１】
【化１８】
2019505474.tif 000022
【００８２】
（式中、各Ｒ１は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、各Ｒ２は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、添字ａは、＜２０である）のオルガノハイドロジェンシロキサンオリゴマー、
（Ｂ）式（ＩＩ）
【００８３】
【化１９】
2019505474.tif 000023
【００８４】
（式中、Ｒ３は、１〜６個の炭素原子のアルキレン基であり、Ｒ４は、水素または１〜６個の炭素原子のアルキル基である）のカルボン酸アルケニルエステル、及び
（Ｃ）式（ＩＩＩ）
［Ｉｒ（Ｒ５）ｂ（Ｒ６）ｃ］ｄ（式中、添字ｂは、１または２であり、Ｒ５は、１，５−シクロオクタジエンリガンドまたは２，５−ノルボルエナジンリガンドであり、添字ｃは、１または２であり、Ｒ６は、オルガノハイドロジェンシロキサンオリゴマーの沸点未満の温度で錯体から離れて活性化され得るリガンドであり、添字ｄは、１または２である）のイリジウム錯体、を含む成分を組み合わせることを含み、
生成物は、成分（Ａ）及び（Ｂ）のヒドロシリル化によって形成される全ての化合物を基準として少なくとも８０モル％の選択性を有する式（ＩＶ）
【００８５】
【化２０】
2019505474.tif 000024
【００８６】
の化合物を含む。
【００８７】
本発明の第２の実施形態は、第１の実施形態の方法を含み、ステップ１）の圧力は、１大気圧以上である。
【００８８】
本発明の第３の実施形態は、第２の実施形態の方法を含み、ステップ１）の温度は、５０℃〜１００℃である。
【００８９】
本発明の第４の実施形態は、第１の実施形態の方法を含み、各Ｒ１及び各Ｒ２は、メチル基であり、添字ａは、０である。
【００９０】
本発明の第５の実施形態は、第４の実施形態の方法を含み、ステップ１）の温度は、５０℃〜７０℃である。
【００９１】
本発明の第６の実施形態は、第１〜第５の実施形態のいずれか１つの方法を含み、Ｒ３は、メチレンであり、Ｒ４は、メチルである。
【００９２】
本発明の第７の実施形態は、第１〜第５の実施形態のいずれか１つの方法を含み、Ｒ５は、１，５シクロオクタジエンであり、Ｒ６は、ハロゲン原子、β−ケトエステルリガンド、ハロゲン化β−ケトエステルリガンド、アルコキシリガンド、シアノアルキルリガンド、アリールリガンド、及びヘテロアリールリガンドからなる群から選択される。
【００９３】
本発明の第８の実施形態は、第７の実施形態の方法を含み、Ｒ６は、β−ケトエステルリガンド、ハロゲン化β−ケトエステルリガンド、アルコキシリガンド、シアノアルキルリガンド、アリールリガンド、及びヘテロアリールリガンドからなる群から選択される。
【００９４】
本発明の第９の実施形態は、第１〜第８の実施形態のいずれか１つの方法を含み、混合物は、（Ｄ）溶媒、（Ｅ）安定剤、または成分（Ｄ）及び（Ｅ）のうちの２つ以上をさらに含む。
【００９５】
本発明の第１０の実施形態は、第１〜第９の実施形態のいずれか１つの方法を含み、成分（Ａ）の量対成分（Ｂ）の量のモル比［（Ａ）：（Ｂ）比］は、１：１〜５：１である。
【００９６】
本発明の第１１の実施形態は、第１〜第１０の実施形態のいずれか１つの方法を含み、成分（Ｃ）の量は、１ｐｐｍ〜１００ｐｐｍである。
【００９７】
本発明の第１２の実施形態は、第１〜第１１の実施形態のいずれか１つの方法を含み、選択性は、成分（Ａ）及び（Ｂ）を合わせた重量を基準として８９モル％〜９９モル％である。
【００９８】
本発明の第１３の実施形態は、アクリレート官能性オルガノシロキサンポリマーを調製するための方法であって、
１）
（Ａ）式（Ｉ）
【００９９】
【化２１】
2019505474.tif 000025
【０１００】
（式中、各Ｒ１は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、各Ｒ２は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、添字ａは＜２０である）のオルガノハイドロジェンシロキサンオリゴマー、
（Ｂ）式（ＩＩ）
【０１０１】
【化２２】
2019505474.tif 000026
【０１０２】
（式中、Ｒ３は、１〜３個の炭素原子のアルキレン基であり、Ｒ４は、水素または１〜６個の炭素原子のアルキル基である）のカルボン酸アリルエステル、及び
（Ｃ）式（ＩＩＩ）
［Ｉｒ（Ｒ５）ｂ（Ｒ６）ｃ］ｄ（式中、添字ｂは、１または２であり、Ｒ５は、１，５−シクロオクタジエンリガンドまたは２，５−ノルボルエナジンリガンドであり、添字ｃは、１または２であり、Ｒ６は、オルガノハイドロジェンシロキサンオリゴマーの沸点未満の温度で錯体から離れて活性化され得るリガンドであり、添字ｄは、１または２である）のイリジウム錯体、を含む成分を組み合わせること、
（生成物は、少なくとも８０モル％の選択性を有する式（ＩＶ）
【０１０３】
【化２３】
2019505474.tif 000027
【０１０４】
の化合物を含む）
【０１０５】
２）（ａ）式（ＩＶ）の化合物を、（ｂ）脂肪族不飽和オルガノシロキサンポリマーと、任意選択的に（ｃ）式（ＩＩＩ）のイリジウムシクロオクタジエン以外のヒドロシリル化触媒と組み合わせること、を含む方法を含む。
【０１０６】
本発明の第１４の実施形態は、第１３の実施形態の方法を含み、脂肪族不飽和オルガノシロキサンポリマーは、脂肪族不飽和末端基を有するポリジオルガノシロキサンである。
【０１０７】
本発明の第１５の実施形態は、
（Ａ）式（Ｉ）
【０１０８】
【化２４】
2019505474.tif 000028
【０１０９】
（式中、各Ｒ１は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、各Ｒ２は、独立して、１〜６個の炭素原子のアルキル基、６〜１０個の炭素原子のアリール基、１〜６個の炭素原子のハロゲン化アルキル基、または６〜１０個の炭素原子のハロゲン化アリール基であり、添字ａは、２０までの整数である）のオルガノハイドロジェンシロキサンオリゴマー、
（Ｂ）式（ＩＩ）
【０１１０】
【化２５】
2019505474.tif 000029
【０１１１】
（式中、Ｒ３は、１〜６個の炭素原子のアルキレン基であり、Ｒ４は、水素または１〜６個の炭素原子のアルキル基である）のカルボン酸アルケニルエステル、及び
（Ｃ）式（ＩＩＩ）
［Ｉｒ（Ｒ５）ｂ（Ｒ６）ｃ］ｄ（式中、添字ｂは、１または２であり、Ｒ５は、１，５−シクロオクタジエンリガンドまたは２，５−ノルボルエナジンリガンドであり、添字ｃは、１または２であり、Ｒ６は、オルガノハイドロジェンシロキサンオリゴマーの沸点未満の温度で錯体から離れて活性化され得るリガンドであり、添字ｄは、１または２である）のイリジウム錯体、を含む成分を混合することによって調製される組成物を含む。
【国際調査報告】
2019505474.tif 000037
2019505474.tif 000038